(57)【要約】【課題】安全性を確保しつつ電池性能の向上を図り得る全固体リチウム二次電池用正極活物質およびこれを用いた全固体リチウム二次電池を提供する。【解決手段】ジルコニウム含有ニッケル酸リチウムとリチウムジルコニウム酸化物とを含有する全固体リチウム二次電池用正極活物質であって、上記ジルコニウム含有ニッケル酸リチウムが、ＬｉｘＮｉ１−ｙＺｒｙＯ２（０．８≦ｘ≦１．１，０＜ｙ＜０．８）であり、上記リチウムジルコニウム酸化物として、少なくともＬｉ６Ｚｒ２Ｏ７を含有し、Ｌｉ２ＺｒＯ３の含有量が、正極活物質全体に対して０．１mol％未満であり、Ｌｉ６Ｚｒ２Ｏ７が正極活物質全体に対して５．０mol％以下の濃度である。【選択図】図１
2014229495.tif 000002
【特許請求の範囲】
【請求項１】
ジルコニウム含有ニッケル酸リチウムとリチウムジルコニウム酸化物とを含有する全固体リチウム二次電池用正極活物質であって、
上記ジルコニウム含有ニッケル酸リチウムが、ＬｉｘＮｉ１−ｙＺｒｙＯ２（０．８≦ｘ≦１．１，０＜ｙ＜０．８）であり、
上記リチウムジルコニウム酸化物として、少なくともＬｉ６Ｚｒ２Ｏ７を含有し、
Ｌｉ２ＺｒＯ３の含有量が、正極活物質全体に対して０．１mol％未満であることを特徴とする全固体リチウム二次電池用正極活物質。
【請求項２】
Ｌｉ６Ｚｒ２Ｏ７が、正極活物質全体に対して５．０mol％以下の濃度であることを特徴とする請求項１に記載の全固体リチウム二次電池用正極活物質。
【請求項３】
請求項１または２に記載の全固体リチウム二次電池用正極活物質を含んだ正極と、無機固体電解質とを備えることを特徴とする全固体リチウム二次電池。
【請求項４】
無機固体電解質が、Ｌｉ２Ｓ−Ｐ２Ｓ５であることを特徴とする請求項３に記載の全固体リチウム二次電池。
【発明の詳細な説明】
【技術分野】
【０００１】
本発明は、全固体リチウム二次電池用正極活物質およびこれを用いた全固体リチウム二次電池に関するものである。
【背景技術】
【０００２】
近年、スマートフォンの普及に伴う携帯電話の高機能化、ハイブリッドカーや電気自動車の普及に伴い、長時間使用が可能であり、且つ小型・軽量で、安全性の高い二次電池が強く要望されている。このような要望に応える二次電池として、他の二次電池と比較して、高いエネルギー密度を有するリチウム二次電池が多用されている。
【０００３】
しかし、従来から使用されてきた可燃性の有機溶媒を含むリチウム二次電池は過充電時や濫用時に液漏れや発火の恐れがある。今後、自動車用の電池や据え置き型など、大型電池が普及してくると考えられるが、電池の大型化に伴い放熱が困難になると上述の発火の危険性が高まり、上述した安全性の高い二次電池と言えるにはいまだ十分ではない。このため、電池の大型化に伴って、安全性の確保が重要な課題である。
【０００４】
このような電池の大型化と安全性との両立という課題を解決する一つのアイデアとして、有機電解液と比較して化学的に安定で且つ液漏れや発火の恐れが無い固体電解質を用いた全固体リチウム二次電池が提案されている。
【０００５】
また、リチウム二次電池の正極活物質としては、ＬｉＣｏＯ２が主流であるが、さらなる高エネルギー密度化、低コスト化および省資源化のために、ＬｉＮｉＯ２（ニッケル酸リチウム）系正極活物質の適用が検討されている。しかし、これらのニッケル酸リチウム系正極活物質には、充電時の電解液との反応性や熱的安定性に課題があり、熱暴走や上述の発火の危険性を助長する。したがって、電池の高エネルギー密度化に伴う安全性の確保もまた重要な課題である。
【０００６】
このようなＬｉＮｉＯ２（ニッケル酸リチウム）系正極活物質の熱的な安定性の改善策として、ＬｉＮｉＯ２のニッケルの一部を種々の異種元素で置換することで、熱的な安定性を改善する試みがなされてきたが、ＬｉＮｉＯ２系の正極活物質に本来期待されている高い放電容量を犠牲にしていた。熱的な安定性と高いエネルギー密度（放電容量）を両立するために、３価元素で酸素との結合力の強いアルミニウムと、ジルコニウム・イットリウムから選ばれる１種以上の元素とを一定の比率で組み合わせて、ＬｉＮｉＯ２のＮｉサイトを置換する方法が提案されている（例えば、特許文献１参照）。
【０００７】
一方で、ＬｉＮｉＯ２系正極活物質は、ニッケルが２価および３価の混合原子価状態になりやすく、このためリチウム欠損組成になりやすいので電極特性が悪くなるという問題点がある。このリチウム欠損組成を防ぐため、ニッケル系正極活物質の製造時において、一般的にニッケルに対する仕込みリチウムの原子比を定比の１以上にするが、このようなＬｉＮｉＯ２正極活物質の粒子は、その余剰のリチウムイオンが空気中の二酸化炭素や水分と反応して炭酸塩や水酸化物の形で粒子表面上に残留しやすい。これらの炭酸塩や水酸化物は絶縁体であり電池性能悪化の一因となることから、ＬｉＮｉＯ２正極活物質の性能が著しく低い要因の一つであると考えられる。このような問題を解決するために、ニッケル酸リチウムのニッケルの一部をチタンで置換・固溶させることでニッケル酸リチウムの性能が向上することが説明されている（例えば、特許文献２参照）。
【先行技術文献】
【特許文献】
【０００８】
【特許文献１】特許第３７７５５５２号公報
【特許文献２】特開２０１０−１０８７９３号公報
【非特許文献】
【０００９】
【非特許文献１】町田ら、第５３回電池討論会要旨集、２０１２年、３Ｈ０９
【発明の概要】
【発明が解決しようとする課題】
【００１０】
しかしながら、特許文献１に記載のリチウム二次電池によると、高い放電容量を得る観点からは、いまだＬｉＮｉＯ２系正極活物質に本来期待されている高い放電容量を発現させるにいたっておらず、不十分である。
【００１１】
また、特許文献２に記載のリチウム二次電池によると、ニッケル酸リチウムのニッケルの一部をチタンで置換／固溶することで、ある程度の性能向上は見込めるものの、チタンは微粒化が困難であることから反応性に劣り、性能向上が十分ではない。
【００１２】
そこで、本発明は、安全性を確保しつつ放電容量など電池性能の向上を図り得る全固体リチウム二次電池用正極としてのニッケル酸リチウム系正極活物質およびこれを用いた全固体リチウム二次電池を提供することを目的とする。
【課題を解決するための手段】
【００１３】
上記課題を解決するため、本発明の請求項１に係る全固体リチウム二次電池用正極活物質は、ジルコニウム含有ニッケル酸リチウムとリチウムジルコニウム酸化物とを含有する全固体リチウム二次電池用正極活物質であって、
上記ジルコニウム含有ニッケル酸リチウムが、ＬｉｘＮｉ１−ｙＺｒｙＯ２（０．８≦ｘ≦１．１，０＜ｙ＜０．８）であり、
上記リチウムジルコニウム酸化物として、少なくともＬｉ６Ｚｒ２Ｏ７を含有し、
Ｌｉ２ＺｒＯ３の含有量が、正極活物質全体に対して０．１mol％未満であるものである。
【００１４】
また、本発明の請求項２に係る全固体リチウム二次電池用正極活物質は、請求項１に記載の全固体リチウム二次電池用正極活物質におけるＬｉ６Ｚｒ２Ｏ７が、正極活物質全体に対して５．０mol％以下の濃度であるものである。
【００１５】
さらに、本発明の請求項３に係る全固体リチウム二次電池は、請求項１または２に記載の全固体リチウム二次電池用正極活物質を含んだ正極と、無機固体電解質とを備えるものである。
【００１６】
また、本発明の請求項４に係る全固体リチウム二次電池は、請求項３に記載の全固体リチウム二次電池の無機固体電解質が、Ｌｉ２Ｓ−Ｐ２Ｓ５であるものである。
【発明の効果】
【００１７】
上記全固体リチウム二次電池用正極活物質およびこれを用いた全固体リチウム二次電池によると、安全性を確保しつつ放電容量などの電池性能を向上させることができる。
【図面の簡単な説明】
【００１８】
【図１】本発明の実施例に係る全固体リチウム二次電池の概略構成を示す断面図である。
【図２】本発明の実施例および比較例における全固体リチウム二次電池の正極活物質に対するＸＲＤ測定の結果を示すグラフであり、第１段目〜第４段目がそれぞれ実施例１〜実施例４を示し、第５段目〜第７段目がそれぞれ比較例１〜比較例３を示す。
【図３】同全固体リチウム二次電池の積層部材の成形を説明するための一部切欠斜視図であり、（ａ）は固体電解質の成形を説明するための図、（ｂ）は負極層の成形を説明するための図、（ｃ）は正極層の成形を説明するための図である。
【発明を実施するための形態】
【実施例１】
【００１９】
以下、本発明の実施例１に係る全固体リチウム二次電池用正極活物質およびこれを用いた全固体リチウム二次電池を説明する。
まず、全固体リチウム二次電池の基本的構成について図面に基づき簡単に説明する。
【００２０】
この全固体リチウム二次電池は、図１に示すように、正極層２と負極層４との間にリチウムイオン伝導性の無機固体電解質３が配置（積層）されたものであり、正極層２の無機固体電解質３とは反対側の表面に正極集電体１が、負極層４の無機固体電解質３とは反対側の表面に負極集電体５が、負極層４の外周に絶縁体フィルム６が、それぞれ配置（積層）されたものである。
【００２１】
上記正極層（正極合材ともいう）２には、正極活物質と固体電解質との混合物が用いられる。
以下、この正極活物質の製造方法について図面に基づき説明する。
【００２２】
まず、ジルコニウム含有ニッケル酸リチウム（ＬｉＮｉ１−ｙＺｒｙＯ２）のニッケル源である水酸化ニッケル［Ｎｉ（ＯＨ）２］９．９７ｇと、ジルコニウム源である粒径１００ｎｍ未満の酸化ジルコニウム（ＺｒＯ２）０．０４ｇ（全遷移金属量に対して０．３mol％）とを、リチウム源である水酸化リチウム水溶液（ＬｉＯＨ・Ｈ２Ｏ）に分散させた。この水酸化リチウム水溶液は、全遷移金属量に対してmol比で１．０２倍とする。ここで、水酸化ニッケルと酸化ジルコニウムとを水酸化リチウム水溶液に分散させる理由は、より均一にリチウムを遷移金属に対して反応させるためである。
【００２３】
次に、水酸化ニッケルと酸化ジルコニウムとが分散した水酸化リチウム水溶液を乾燥させた後、酸素気流中で７００℃にて２０時間焼成することにより、焼成混合物が得られた。この焼成混合物を粉砕処理し、さらに酸素気流中で７５０℃にて２０時間焼成することにより、目的物質であるジルコニウム固溶正極活物質（ジルコニウム含有ニッケル酸リチウムを主成分とする２相または３相からなる物質）が得られた。なお、上記焼成温度は、上記の通り７００℃および７５０℃に限定されず、６５０℃以上８５０℃未満であればよい。この６５０℃以下ではリチウム源の反応に乏しくＬｉ／（Ｎｉ＋Ｚｒ）比が１に近い試料を得るのが難しく、８５０℃以上はリチウムが揮発する可能性があり、また再び３価のニッケルが２価に還元されることから、Ｌｉ／（Ｎｉ＋Ｚｒ）比が１に近い試料を得るのが難しい。
【００２４】
また、上記ジルコニウム固溶正極活物質に対して、ＣｕＫαを光源とする粉末Ｘ線回析（ＸＲＤ）測定結果を、図２の第１段目に示す。この図２に示すように、上記により得られたジルコニウム固溶正極活物質には、ジルコニウム含有ニッケル酸リチウム（ＬｉＮｉ１−ｙＺｒｙＯ２）相とリチウムジルコニウム複合酸化物（Ｌｉ６Ｚｒ２Ｏ７）相（０．１mol％）との二相が形成されていることを確認した。
【００２５】
以下、上記ジルコニウム固溶正極活物質を用いて全固体リチウム二次電池を作製する方法について説明する。
まず、無機固体電解質３を成形する。具体的には、図３（ａ）に示すように、冷間ダイス鋼（ＳＤＫ）など超硬性の鋼材で製造された内径１０ｍｍの円筒形状の型（以下、単に円筒金型Ｍという）に、無機固体電解質３の原料であるリチウムイオン伝導性固体電解質［例えばＬｉ２Ｓ（７０mol%）−Ｐ２Ｓ５（３０mol %）］５０ｍｇを秤量して入れ、１８８ＭＰａで図３（ａ）に示すＰの方向に１回加圧プレスして無機固体電解質３を成形する。
【００２６】
次に、負極層４を成形する。具体的には、図示しないが黒鉛６０ｍｇとリチウムイオン伝導性固体電解質［例えばＬｉ２Ｓ（７０mol %）−Ｐ２Ｓ５（３０mol %）］４０ｍｇとを秤量して乳鉢に入れ、十分に混合する。そして、この混合物１５ｍｇを秤量し、図３（ｂ）に示すように、円筒金型Ｍに無機固体電解質３の上から入れ、それぞれ１８８ＭＰａで図３（ｂ）に示すＰの方向に３回加圧プレスして負極層４を成形する。
【００２７】
その後、正極層２を成形する。具体的には、上記ジルコニウム固溶正極活物質７０ｍｇとリチウムイオン伝導性固体電解質［例えばＬｉ２Ｓ（７０mol %）−Ｐ２Ｓ５（３０mol %）］３０ｍｇとを秤量して乳鉢に入れ、十分に混合する。そして、この混合物２０ｍｇを秤量し、図３（ｃ）に示すように、円筒金型Ｍに無機固体電解質３の上（負極層４とは反対側）から入れ、順次３７６ＭＰａ、７５２ＭＰａ、１０５０ＭＰａで図３（ｃ）に示すＰの方向に加圧プレスして正極層２を成形する。
【００２８】
次に、この正極層２、無機固体電解質３および負極層４からなる積層部材７を円筒金型Ｍから取り出す。その後、図示しないが、内径１１ｍｍの孔が形成された絶縁体フィルム６を、銅箔である負極集電体５の上に配置する。そして、上記積層部材７の負極層４が負極集電体５に接するように、積層部材７（外径１０ｍｍ）を絶縁体フィルム６の孔（内径１１ｍｍ）に入れる。その後、積層部材７の正極層２の上にアルミニウム箔である正極集電体１を配置して、図１に示す構成とする。
【００２９】
このようにして作製された全固体リチウム二次電池を、恒温槽内に配置して３０℃で維持するとともに、７８．４ＭＰａで加圧する。この状態で、充電終止電圧を４．２Ｖ、放電終止電圧を２．０Ｖ、および充電電流を０．１ｍＡ／ｃｍ２とする条件下で、放電電流をそれぞれ０．１ｍＡ／ｃｍ２とした場合における、放電エネルギー密度の計測結果を下記の［表１］に示す。また、上記ＸＲＤ測定により確認されたリチウムジルコニウム複合酸化物の量も［表１］に示す。なお、［表１］には、他の実施例や比較例についてのデータも示す。
【００３０】
【表１】
2014229495.tif 000003
以下、実施例２〜実施例４並びに比較例１および比較例２について説明する。これら実施例および比較例は、実施例１で水酸化リチウム水溶液に分散させた水酸化ニッケルおよび酸化ジルコニウムの量を変更したものである。
【実施例２】
【００３１】
本実施例２では、水酸化ニッケルの量を９．９０ｇとし、酸化ジルコニウムの量を０．１３ｇ（全遷移金属量に対して１．０mol％）として、ジルコニウム固溶正極活物質を得た。
【００３２】
また、このジルコニウム固溶正極活物質に対して、ＣｕＫαを光源とするＸＲＤ測定結果を、図２の第２段目に示す。この図２に示すように、上記ジルコニウム固溶正極活物質には、ジルコニウム含有ニッケル酸リチウム（ＬｉＮｉ１−ｙＺｒｙＯ２）相とリチウムジルコニウム複合酸化物（Ｌｉ６Ｚｒ２Ｏ７）相（０．７mol％）との二相が形成されていることを確認した。
【実施例３】
【００３３】
本実施例３では、水酸化ニッケルの量を９．７０ｇとし、酸化ジルコニウムの量を０．４０ｇ（全遷移金属量に対して３．０mol％）として、ジルコニウム固溶正極活物質を得た。
【００３４】
また、このジルコニウム固溶正極活物質に対して、ＣｕＫαを光源とするＸＲＤ測定結果を、図２の第３段目に示す。この図２に示すように、上記ジルコニウム固溶正極活物質には、ジルコニウム含有ニッケル酸リチウム（ＬｉＮｉ１−ｙＺｒｙＯ２）相とリチウムジルコニウム複合酸化物（Ｌｉ６Ｚｒ２Ｏ７）相（３．５mol％）との二相が形成されていることを確認した。
【実施例４】
【００３５】
本実施例４では、水酸化ニッケルの量を９．５０ｇとし、酸化ジルコニウムの量を０．６６ｇ（全遷移金属量に対して５．０mol％）として、ジルコニウム固溶正極活物質を得た。
【００３６】
また、このジルコニウム固溶正極活物質に対して、ＣｕＫαを光源とするＸＲＤ測定結果を、図２の第４段目に示す。この図２に示すように、上記ジルコニウム固溶正極活物質には、ジルコニウム含有ニッケル酸リチウム（ＬｉＮｉ１−ｙＺｒｙＯ２）相とリチウムジルコニウム複合酸化物（Ｌｉ６Ｚｒ２Ｏ７）相（５．０mol％）との二相が形成されていることを確認した。
【００３７】
［比較例１］
本比較例１では、酸化ジルコニウムの量を０ｇとし、すなわち酸化ジルコニウムを用いないで、ニッケル酸リチウム（ＬｉＮｉＯ２）の正極活物質を得た。
【００３８】
また、この正極活物質に対して、ＣｕＫαを光源とするＸＲＤ測定結果を、図２の第５段目に示す。この図２に示すように、上記正極活物質には、リチウムジルコニウム複合酸化物相が形成されていないことを確認した。
【００３９】
本比較例１では、上述の通り、ニッケル酸リチウム（ＬｉＮｉＯ２）の正極活物質における粒子表面上に、余剰のリチウムイオンが炭酸塩や水酸化物として残留した。残留した炭酸塩や水酸化物が高抵抗成分として作用するので、上記の［表１］に示すように、作製したリチウム二次電池の電池性能（放電エネルギー密度）が低下した。
【００４０】
［比較例２］
本比較例２では、水酸化ニッケルの量を９．２０ｇとし、酸化ジルコニウムの量を１．０６ｇ（全遷移金属量に対して８．０mol％）として、ジルコニウム固溶正極活物質を得た。
【００４１】
また、このジルコニウム固溶正極活物質に対して、ＣｕＫαを光源とするＸＲＤ測定結果を、図２の第６段目に示す。この図２に示すように、上記ジルコニウム固溶正極活物質には、ジルコニウム含有ニッケル酸リチウム（ＬｉＮｉ１−ｙＺｒｙＯ２）相と、第一のリチウムジルコニウム複合酸化物（Ｌｉ６Ｚｒ２Ｏ７）相（４．７mol％）と、第二のリチウムジルコニウム複合酸化物（Ｌｉ２ＺｒＯ３）相（３．９mol％）との三相が形成されていることを確認した。
【００４２】
本比較例２では、高抵抗成分として作用する第二のリチウムジルコニウム複合酸化物（Ｌｉ２ＺｒＯ３）相が形成されているので、上記の［表１］に示すように、作製したリチウム二次電池の電池性能（放電エネルギー密度）が低下した。
非特許文献１には、ニッケル系正極活物質にＬｉ２ＺｒＯ３を被覆すると電池性能が良くなるとの報告があるが、本発明においては、Ｌｉ２ＺｒＯ３相が存在すると電池性能が低下するので好ましくないことを確認した。
【００４３】
［比較例３］
本比較例３では、水酸化ニッケルの量を９．９３ｇとし、酸化ジルコニウムの量を０．０９ｇ（全遷移金属量に対して０．７mol％）として、ジルコニウム固溶正極活物質を得た。
【００４４】
また、このジルコニウム固溶正極活物質に対して、ＣｕＫαを光源とするＸＲＤ測定結果を、図２の第７段目に示す。この図２に示すように、上記ジルコニウム固溶正極活物質には、ジルコニウム含有ニッケル酸リチウム（ＬｉＮｉ１−ｙＺｒｙＯ２）相と、第一のリチウムジルコニウム複合酸化物（Ｌｉ６Ｚｒ２Ｏ７）相（０．２mol％）と、第二のリチウムジルコニウム複合酸化物（Ｌｉ２ＺｒＯ３）相（０．７mol％）との三相が形成されていることを確認した。
【００４５】
なお、現時点で添加した酸化ジルコニウムの量が少ないにも関わらず、第二のリチウムジルコニウム複合酸化物（Ｌｉ２ＺｒＯ３）相が変則的に形成された理由については不明である。
【００４６】
本比較例３では、高抵抗成分として作用する第二のリチウムジルコニウム複合酸化物（Ｌｉ２ＺｒＯ３）相が形成されているので、上記の［表１］に示すように、作製したリチウム二次電池の電池性能（放電エネルギー密度）が低下した。
【００４７】
以上の結果から、ジルコニウム固溶正極活物質は、その組成式が
ＬｉｘＮｉ１−ｙＺｒｙＯ２（０＜ｙ＜０．０８）
であることが好ましいといえる。ｙが０．０８以上になると、不純物としてＬｉ２ＺｒＯ３（第二のリチウムジルコニウム複合酸化物）が形成され得るからである。また、Ｌｉ２ＺｒＯ３の含有量は、０．１mol％未満であることが望ましい。一連の結果から、ＣｕKαを光源とする本ＸＲＤ測定検出限界は、０．１mol％未満であると考えられるので、実施例１〜４におけるＬｉ２ＺｒＯ３の含有量は、０．１mol％未満であると推測される。さらに、このＬｉｘＮｉ１−ｙＺｒｙＯ２（０．８≦ｘ≦１．１，０＜ｙ＜０．８）に対して、リチウムジルコニウム複合酸化物（Ｌｉ６Ｚｒ２Ｏ７）を５．０mol％以下の濃度で含有する範囲である。
【００４８】
このように、本実施例１〜４の正極層によると、その材料である正極活物質にリチウムジルコニウム複合酸化物（Ｌｉ６Ｚｒ２Ｏ７）の相が形成されるので、安全性を確保しつつ電池性能の向上を図ることができた。
【符号の説明】
【００４９】
１      正極集電体
２      正極層
３      無機固体電解質
４      負極層
５      負極集電体
６      絶縁体フィルム
７      積層部材
Ｍ      円筒金型
【図１】
2014229495.tif 000004
【図２】
2014229495.tif 000005
【図３】
2014229495.tif 000006